(57)【要約】【課題】素子不良を低減することができる炭化珪素半導体素子の製造方法および炭化珪素半導体素子を提供する。【解決手段】炭化珪素半導体素子１００には、トレンチ直線部２にトレンチ連結部５が接続された構成のトレンチ１が設けられている。トレンチ直線部２は、第１直線構成部２ａと第２直線構成部２ｂが平行に配置された構成となっている。トレンチ連結部５は、トレンチ直線部２に垂直な第１連結構成部３、第１直線構成部２ａと第１連結構成部３をつなぐ第２連結構成部４ａ、および第２直線構成部２ｂと第１連結構成部３をつなぐ第３連結構成部４ｂで構成されている。第２連結構成部４ａと第１直線構成部２ａの延長とのなす角度は３０度である。第３連結構成部４ｂと第２直線構成部２ｂの延長とのなす角度は３０度である。【選択図】図１
2010157675.tif 000002
【特許請求の範囲】
【請求項１】
炭化珪素半導体でできた基体の表面からトレンチを形成する炭化珪素半導体素子の製造方法であって、
前記トレンチを、
隣り合う直線形状の第１トレンチ部の端部同士を、前記第１トレンチ部に対して３０度の角度をなす直線形状の第２トレンチ部と前記第１トレンチ部に垂直な直線形状の第３トレンチ部とでつなぐ、前記第１トレンチ部に対して６０度の角度をなす直線形状の第４トレンチ部と前記第３トレンチ部とでつなぐ、または前記第２トレンチ部および前記第４トレンチ部と前記第３トレンチ部とでつなぐいずれかの多角形状に形成することを特徴とする炭化珪素半導体素子の製造方法。
【請求項２】
前記第１トレンチ部の端部同士を、前記第２トレンチ部または前記第４トレンチ部と前記第３トレンチ部とでつなぐ前記トレンチの、前記第１トレンチ部同士の間隔は１．７〜２．５μｍであることを特徴とする請求項１に記載の炭化珪素半導体素子の製造方法。
【請求項３】
前記第１トレンチ部の端部同士を、前記第２トレンチ部および前記第４トレンチ部と前記第３トレンチ部とでつなぐ前記トレンチの、前記第１トレンチ部同士の間隔は４〜５．６μｍであることを特徴とする請求項１に記載の炭化珪素半導体素子の製造方法。
【請求項４】
炭化珪素半導体でできた基体の表面からトレンチを形成する炭化珪素半導体素子の製造方法であって、
前記トレンチを、
隣り合う直線形状の第１トレンチ部の端部同士を、前記第１トレンチ部に垂直な直線形状の第５トレンチ部でつなぎ、前記第１トレンチ部の内側壁と、前記第１トレンチ部の内側壁に連続する前記第５トレンチ部の側壁とで多角形状をなす形状に形成することを特徴とする炭化珪素半導体素子の製造方法。
【請求項５】
前記第１トレンチ部のトレンチ幅を、前記第１トレンチ部の端部から前記第５トレンチ部にかけて徐々に広くすることを特徴とする請求項４に記載の炭化珪素半導体素子の製造方法。
【請求項６】
炭化珪素半導体でできた基体の表面からトレンチを形成する炭化珪素半導体素子の製造方法であって、
前記トレンチを、
隣り合う直線形状の第１トレンチ部の端部同士を、前記第１トレンチ部に対して２０度の角度をなす直線形状の第６トレンチ部、前記第１トレンチ部に対して４０度の角度をなす直線形状の第７トレンチ部、前記第１トレンチ部に対して６０度の角度をなす直線形状の第４トレンチ部および前記第１トレンチ部に対して８０度の角度をなす直線形状の第８トレンチ部と、前記第１トレンチ部に垂直な直線形状の第３トレンチ部とでつなぐ多角形状に形成することを特徴とする炭化珪素半導体素子の製造方法。
【請求項７】
前記第１トレンチ部同士の間隔は８〜１２μｍであることを特徴とする請求項６に記載の炭化珪素半導体素子の製造方法。
【請求項８】
炭化珪素半導体でできた基体の表面からトレンチを形成する炭化珪素半導体素子の製造方法であって、
前記トレンチを、
隣り合う直線形状の第１トレンチ部の端部同士を、前記第１トレンチ部に対して１１．２５度の角度をなす直線形状の第９トレンチ部、前記第１トレンチ部に対して２２．５度の角度をなす直線形状の第１０トレンチ部、前記第１トレンチ部に対して３３．７５度の角度をなす直線形状の第１１トレンチ部、前記第１トレンチ部に対して４５度の角度をなす直線形状の第１２トレンチ部、前記第１トレンチ部に対して５６．２５度の角度をなす直線形状の第１３トレンチ部、前記第１トレンチ部に対して６７．５度の角度をなす直線形状の第１４トレンチ部および前記第１トレンチ部に対して７８．７５度の角度をなす直線形状の第１５トレンチ部と、前記第１トレンチ部に垂直な直線形状の第３トレンチ部とでつなぐ多角形状に形成することを特徴とする炭化珪素半導体素子の製造方法。
【請求項９】
前記第１トレンチ部同士の間隔は１２μｍより広いことを特徴とする請求項８に記載の炭化珪素半導体素子の製造方法。
【請求項１０】
前記第１トレンチ部の側壁の面方位を、（１−１００）面および（−１１００）面とすることを特徴とする請求項１〜９のいずれか一つに記載の炭化珪素半導体素子の製造方法。
【請求項１１】
前記トレンチを、ドライエッチングにより形成することを特徴とする請求項１〜１０のいずれか一つに記載の炭化珪素半導体素子の製造方法。
【請求項１２】
前記トレンチの形成後、１５００℃以上の熱処理を行うことを特徴とする請求項１〜１１のいずれか一つに記載の炭化珪素半導体素子の製造方法。
【請求項１３】
炭化珪素半導体でできた基体の表面において、端部を多角形状に繋いだトレンチと、
前記トレンチに隣接して設けられ、前記基体と異なる導電型のベース領域と、
前記ベース領域内に設けられ、該ベース領域と異なる導電型のソース領域と、
前記トレンチ内に、ゲート絶縁膜を介して設けられたゲート電極と、
を備えることを特徴とする炭化珪素半導体素子。
【発明の詳細な説明】
【技術分野】
【０００１】
この発明は、炭化珪素半導体素子の製造方法および炭化珪素半導体素子に関し、特に、トレンチ構造を有する炭化珪素半導体素子の製造方法および炭化珪素半導体素子に関する。
【背景技術】
【０００２】
トレンチ構造のＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）などの半導体素子は、半導体基板の表面から、例えば直線形状のトレンチがストライプ形状に形成されている。
【０００３】
直線形状のトレンチ構造を有する半導体素子では、半導体素子に高電圧が印加された場合、トレンチの終端部に電界が集中してしまう。また、ドライエッチングによってトレンチの終端部が尖った形状になった場合には、トレンチの終端部に電界集中が起こりやすくなってしまう。トレンチの終端部に電界が集中し、半導体素子の耐圧を超えてしまった場合、半導体素子が破壊されてしまう可能性がある。
【０００４】
図４３は、従来のトレンチ構造のＭＯＳＦＥＴのリーク解析結果を示す電子顕微鏡写真である。ＭＯＳＦＥＴの観察には、エミッション顕微鏡（ＥＭＳ：Ｅｍｉｓｓｉｏｎ  Ｍｉｃｒｏｓｃｏｐｙ）を用いている。図４３に示すＭＯＳＦＥＴでは、炭化珪素（ＳｉＣ）半導体基板を用いた半導体素子（以下、ＳｉＣ半導体素子とする）に、直線形状のトレンチ１０１が設けられている。トレンチの終端部１０２（二点差線丸印部分）には、電流リークに伴う発光が観察された。このように発光した部分は、電界集中が起こりやすく破壊する可能性がある。
【０００５】
上述したような問題を回避するために、シリコン（Ｓｉ）半導体基板を用いた半導体素子では、トレンチの終端部を丸くするか、またはトレンチの終端部を繋げてなくす技術が公知である。
【０００６】
トレンチの終端コーナー部を丸くしたトレンチ構造の半導体素子として、次のような半導体素子が提案されている。トレンチを、その終端近傍部分の幅がそれよりも中央寄りの胴部分の幅よりも狭い平面形状とし、ドライエッチングによって終端近傍部分を胴部分よりも浅く形成するとともに、トレンチ終端コーナー部を丸くする。それによって、トレンチ終端コーナー部におけるゲート酸化膜やゲート電極の特異点をなくし、トレンチ終端コーナー部への電界集中を緩和するか、またはなくし、トレンチ終端コーナー部での耐圧低下を防止する（例えば、下記特許文献１参照。）。
【０００７】
また、半導体基板に形成された半導体層の互いに隣接する第１のセル領域および第２のセル領域のそれぞれの領域内に、前記第１のセル領域から前記第１のセル領域と前記第２のセル領域との境界部分を横切って前記第２のセル領域に抜ける方向を正方向とし、前記方向に沿って互いに平行に設けられたストライプ状の複数のトレンチラインと、隣接する前記トレンチラインにおける前記正方向側の第１終端部同士の一部を接続するように設けられた第１接続トレンチと、前記第１終端部と反対側の第２終端部同士の一部を接続するように設けられた第２接続トレンチと、前記トレンチライン内と、前記第１および第２接続トレンチ内に、それぞれ形成されたゲート絶縁膜と、前記ゲート絶縁膜を介して、前記トレンチライン内と、前記第１および第２接続トレンチ内に、それぞれ埋め込まれたゲート電極と、前記第１のセル領域と前記第２のセル領域との前記境界部分の前記半導体層に
設けられ、前記ゲート電極に電気的に接続されたゲート配線と、前記隣接するトレンチラインの間の前記半導体層に形成された第１電極と、前記半導体基板の前記半導体層と反対側の面に形成された第２電極と、を有し、前記第１のセル領域における前記第１接続トレンチの少なくとも１つが、前記第２のセル領域における前記第２接続トレンチと相対向していない半導体素子が提案されている（例えば、下記特許文献２参照。）。
【０００８】
また、隣り合うトレンチ同士をＵ字形の曲線部で接続したトレンチ構造の半導体素子として、チップ端に向かうトレンチの終端と、隣接するトレンチの内の一方の端とを結ぶ、大きな曲率をもつ連結部を、ｐウェル領域の中に設けてなる半導体素子が提案されている（例えば、下記特許文献３参照。）。
【０００９】
また、隣り合うトレンチ同士をＵ字形の曲線部で接続したトレンチ構造の別の半導体素子として、チップ端に向かうトレンチの終端と、隣接するトレンチの端とを、幅が直線部のトレンチの幅より大きい連結部で結んだ半導体素子が提案されている（例えば、下記特許文献４参照。）。
【先行技術文献】
【特許文献】
【００１０】
【特許文献１】特開２００３−１８８３７９号公報
【特許文献２】特許第４１３０３５６号公報
【特許文献３】特開２００１−１６８３２９号公報
【特許文献４】特開２００１−３３２７２７号公報
【発明の概要】
【発明が解決しようとする課題】
【００１１】
しかしながら、本発明者らが鋭意研究を重ねた結果、上述した技術をＳｉＣ半導体素子に適用した場合、次に示すような問題が生じることがわかった。例えば、ＳｉＣ半導体素子に、特許文献３の技術を適用した場合で説明する。図３６は、熱処理前における従来の炭化珪素半導体素子を表面方向から観察した電子顕微鏡写真である。ＳｉＣ半導体素子の観察には、走査型電子顕微鏡（ＳＥＭ：Ｓｃａｎｎｉｎｇ  Ｅｌｅｃｔｒｏｎ  Ｍｉｃｒｏｓｃｏｐｅ）を用いている（以下、図１〜図３１および図３３においても同様）。ＳｉＣ半導体素子の表面層には、トレンチ１１１が設けられている。トレンチ１１１は、直線形状の隣り合うトレンチ（以下、トレンチ直線部とする）１１２と、トレンチ直線部１１２を構成する各トレンチ部のそれぞれの端部を半円形状の曲線で接続した連結部（以下、トレンチ連結部とする）１１３とで構成されている。
【００１２】
図３６に示すＳｉＣ半導体素子において、トレンチ１１１は、ドライエッチングにより形成されている。トレンチ連結部１１３の一部には、トレンチ幅が狭くなったり、トレンチの側壁に凹凸が生じたりしている部分（以下、トレンチエッチング形状不良とする）１１４が発生していることが確認できる。トレンチエッチング形状不良１１４は、ドライエッチング速度がＳｉＣ半導体素子の結晶面に依存して異なること（面方位依存性）により発生すると推測される。
【００１３】
図３７は、熱処理後における従来の炭化珪素半導体素子を表面方向から観察した電子顕微鏡写真である。アルゴン（Ａｒ）ガス中にモノシラン（ＳｉＨ4）をアルゴンに対する流量比０．４％で添加し、圧力８０Ｔｏｒｒおよび温度１７００℃で６０分間の熱処理を行っている。また、ＳｉＣ半導体素子の観察には、収束イオンビーム装置（ＦＩＢ：Ｆｏｒｃｕｓｅｄ  Ｉｏｎ  Ｂｅａｍ）を用いている（以下、図３８〜図４２においても同様）。上述したＳｉＣ半導体素子に熱処理を行ったことにより、トレンチ連結部１１３の一部に、トレンチが埋まっている部分（以下、トレンチ形成不良とする）１１５が発生していることが確認できる。
【００１４】
トレンチ形成不良１１５の状態を、ＳｉＣ半導体素子の断面を切り出して観察した。図３８、図３９、図４０、図４１および図４２は、それぞれ、図３７の切断線Ａ−Ａ’、切断線Ｂ−Ｂ’、切断線Ｃ−Ｃ’、切断線Ｄ−Ｄ’および切断線Ｅ−Ｅ’の各断面を観察した電子顕微鏡写真である。ＳｉＣ半導体素子の表面には、ＦＩＢにおいて特定微小領域を微細加工する際に、半導体素子の表面を保護するためのタングステン（Ｗ）保護膜が堆積されている。図３８、図４０および図４２に示すＳｉＣ半導体素子では、トレンチが残っていることがわかる。それに対して、図３９および図４１に示すＳｉＣ半導体素子では、トレンチが埋まってしまっており、殆ど残っていないことがわかる。
【００１５】
トレンチ構造の半導体素子を作製する場合、トレンチを形成した後に、例えばトレンチ形状の改善処理やイオン注入後の活性化処理などのために、半導体素子に１５００℃以上の熱処理を行う。上述したように、ＳｉＣ半導体素子では、このような熱処理により、トレンチ連結部の一部で、トレンチ幅が狭くなったり、トレンチが浅くなるなどの変形が生じてしまう。また、トレンチ連結部の曲率によって、熱処理によりトレンチ連結部に生じる狭くなったり浅くなるなどの変形の大きさやその発生する部分が異なることがわかった。トレンチ連結部の曲率は、トレンチ直線部を構成する各トレンチ部の間隔（セルピッチ）によって決まる。つまり、セルピッチにより、トレンチ連結部の側壁面および底面の異なる部分に、異なる大きさの凹凸が生じてしまうことがわかった。トレンチ連結部の、トレンチエッチングによって幅が狭くなった部分（図３６参照）が熱処理によってさらに狭くなったり浅くなると、トレンチ連結部の一部が埋まってしまう恐れがある。また、熱処理によって発生した凹凸によりトレンチ連結部の一部が大きく変形してしまった場合、この凹凸自体が、トレンチ形成不良となってしまう恐れがある。
【００１６】
このように、ＳｉＣ半導体素子では、トレンチ連結部でトレンチ直線部を接続しても、１５００℃以上の熱処理により、トレンチ連結部の一部が埋まってしまうことがある。トレンチ連結部の一部が埋まると、トレンチに終端部ができるか、またはトレンチの終端部が尖った形状となる。そのため、トレンチの終端部に電界が集中し、ＳｉＣ半導体素子が劣化したり、破壊する恐れがある。
【００１７】
この発明は、上述した従来技術による問題点を解消するため、炭化珪素半導体素子の不良を低減することができる炭化珪素半導体素子の製造方法および炭化珪素半導体素子を提供することを目的とする。
【課題を解決するための手段】
【００１８】
上述した課題を解決し、目的を達成するため、請求項１の発明にかかる炭化珪素半導体素子の製造方法は、以下の特徴を有する。炭化珪素半導体でできた基体の表面からトレンチを形成する炭化珪素半導体素子の製造方法である。前記炭化珪素半導体素子上に、前記トレンチを、隣り合う直線形状の第１トレンチ部の端部同士を、前記第１トレンチ部に対して３０度の角度をなす直線形状の第２トレンチ部と前記第１トレンチ部に垂直な直線形状の第３トレンチ部とでつなぐ、前記第１トレンチ部に対して６０度の角度をなす直線形状の第４トレンチ部と前記第３トレンチ部をつなぐ、または前記第２トレンチ部および前記第４トレンチ部と前記第３トレンチ部とでつなぐいずれかの多角形状に形成する。
【００１９】
また、請求項２の発明にかかる炭化珪素半導体素子の製造方法は、請求項１に記載の発明において、前記第１トレンチ部の端部同士を、前記第２トレンチ部または前記第４トレンチ部と前記第３トレンチ部とでつなぐ前記トレンチの、前記第１トレンチ部同士の間隔は１．７〜２．５μｍであることを特徴とする。
【００２０】
また、請求項３の発明にかかる炭化珪素半導体素子の製造方法は、請求項１に記載の発明において、前記第１トレンチ部の端部同士を、前記第２トレンチ部および前記第４トレンチ部と前記第３トレンチ部とでつなぐ前記トレンチの、前記第１トレンチ部同士の間隔は４〜５．６μｍであることを特徴とする。
【００２１】
また、請求項４の発明にかかる炭化珪素半導体素子の製造方法は、以下の特徴を有する。炭化珪素半導体でできた基体の表面からトレンチを形成する炭化珪素半導体素子の製造方法である。前記炭化珪素半導体素子上に、前記トレンチを、隣り合う直線形状の第１トレンチ部の端部同士を、前記第１トレンチ部に垂直な直線形状の第５トレンチ部でつなぎ、前記第１トレンチ部の内側壁と、前記第１トレンチ部の内側壁に連続する前記第５トレンチ部の側壁とで多角形状をなす形状に形成する。
【００２２】
また、請求項５の発明にかかる炭化珪素半導体素子の製造方法は、請求項４に記載の発明において、前記第１トレンチ部のトレンチ幅を、前記第１トレンチ部の端部から前記第５トレンチ部にかけて徐々に広くすることを特徴とする。
【００２３】
また、請求項６の発明にかかる炭化珪素半導体素子の製造方法は、以下の特徴を有する。炭化珪素半導体でできた基体の表面からトレンチを形成する炭化珪素半導体素子の製造方法である。前記トレンチを、隣り合う直線形状の第１トレンチ部の端部同士を、前記第１トレンチ部に対して２０度の角度をなす直線形状の第６トレンチ部、前記第１トレンチ部に対して４０度の角度をなす直線形状の第７トレンチ部、前記第１トレンチ部に対して６０度の角度をなす直線形状の第４トレンチ部および前記第１トレンチ部に対して８０度の角度をなす直線形状の第８トレンチ部と、前記第１トレンチ部に垂直な直線形状の第３トレンチ部とでつなぐ多角形状に形成する。
【００２４】
また、請求項７の発明にかかる炭化珪素半導体素子の製造方法は、請求項６に記載の発明において、前記第１トレンチ部同士の間隔は８〜１２μｍであることを特徴とする。
【００２５】
また、請求項８の発明にかかる炭化珪素半導体素子の製造方法は、以下の特徴を有する。炭化珪素半導体でできた基体の表面からトレンチを形成する炭化珪素半導体素子の製造方法である。前記トレンチを、隣り合う直線形状の第１トレンチ部の端部同士を、前記第１トレンチ部に対して１１．２５度の角度をなす直線形状の第９トレンチ部、前記第１トレンチ部に対して２２．５度の角度をなす直線形状の第１０トレンチ部、前記第１トレンチ部に対して３３．７５度の角度をなす直線形状の第１１トレンチ部、前記第１トレンチ部に対して４５度の角度をなす直線形状の第１２トレンチ部、前記第１トレンチ部に対して５６．２５度の角度をなす直線形状の第１３トレンチ部、前記第１トレンチ部に対して６７．５度の角度をなす直線形状の第１４トレンチ部および前記第１トレンチ部に対して７８．７５度の角度をなす直線形状の第１５トレンチ部と、前記第１トレンチ部に垂直な直線形状の第３トレンチ部とでつなぐ多角形状に形成する。
【００２６】
また、請求項９の発明にかかる炭化珪素半導体素子の製造方法は、請求項８に記載の発明において、前記第１トレンチ部同士の間隔は１２μｍより広いことを特徴とする。
【００２７】
また、請求項１０の発明にかかる炭化珪素半導体素子の製造方法は、請求項１〜９のいずれか一つに記載の発明において、前記第１トレンチ部の側壁の面方位を、（１−１００）面および（−１１００）面とすることを特徴とする。なお、本明細書では、ミラー指数の表記において、“−”はその直後の指数につくバーを意味しており、指数の前に“−”を付けることで負の指数を表している。
【００２８】
また、請求項１１の発明にかかる炭化珪素半導体素子の製造方法は、請求項１〜１０のいずれか一つに記載の発明において、前記トレンチを、ドライエッチングにより形成することを特徴とする。
【００２９】
また、請求項１２の発明にかかる炭化珪素半導体素子の製造方法は、請求項１〜１１のいずれか一つに記載の発明において、前記トレンチの形成後、１５００℃以上の熱処理を行うことを特徴とする。
【００３０】
また、請求項１３の発明にかかる炭化珪素半導体素子は、炭化珪素半導体でできた基体の表面において、端部を多角形状に繋いだトレンチと、前記トレンチに隣接して設けられ、前記基体と異なる導電型のベース領域と、前記ベース領域内に設けられ、該ベース領域と異なる導電型のソース領域と、前記トレンチ内に、ゲート絶縁膜を介して設けられたゲート電極と、を備えることを特徴とする。
【００３１】
上述した発明によれば、炭化珪素半導体素子に、第１トレンチ部の端部と、第１トレンチ部に垂直なトレンチ部との間を、第１トレンチ部に対して３０度の角度をなすトレンチ部、第１トレンチ部に対して６０度の角度をなすトレンチ部、またはその両方のトレンチ部で接続した構造を有するトレンチを形成することができる。また、第１トレンチ部同士の間隔（セルピッチ）に応じて、第１トレンチ部の端部同士をつなぐトレンチ部を、熱処理により変形しにくい面方位の側壁面を有する多角形状（例えば六角形の半分の外周形状を有する形状、十二角形の半分の外周形状を有する形状、十八角形の半分の外周形状を有する形状または三十二角形の半分の外周形状を有する形状）で形成することができる。従って、炭化珪素半導体素子に、１５００℃以上の熱処理を行っても、トレンチの側壁が変形しにくく、トレンチが埋まってしまうことを防ぐことができる。また、トレンチの終端部をなくしたトレンチ構造の炭化珪素半導体素子を作製することができるため、トレンチの終端部に電界集中が発生することを防止することができる。これにより、炭化珪素半導体素子が劣化したり、破壊することを防止することができる。
【発明の効果】
【００３２】
本発明にかかる炭化珪素半導体素子の製造方法によれば、炭化珪素半導体素子の不良を低減することができるという効果を奏する。
【図面の簡単な説明】
【００３３】
【図１】実施の形態１にかかる炭化珪素半導体素子の表面を観察した電子顕微鏡写真である。
【図２】実施の形態１にかかる炭化珪素半導体素子の別の一例の表面を観察した電子顕微鏡写真である。
【図３】円形形状を有するトレンチを設けた炭化珪素半導体素子の熱処理前の表面を観察した電子顕微鏡写真である。
【図４】図３に示す炭化珪素半導体素子の熱処理後の表面を観察した電子顕微鏡写真である。
【図５】比較例の炭化珪素半導体素子の表面を観察した電子顕微鏡写真である。
【図６】実施の形態２にかかる炭化珪素半導体素子の表面を観察した電子顕微鏡写真である。
【図７】図６に示す炭化珪素半導体素子の熱処理前の状態を観察した電子顕微鏡写真である。
【図８】実施の形態３にかかる炭化珪素半導体素子の表面を観察した電子顕微鏡写真である。
【図９】図８に示す炭化珪素半導体素子の熱処理前の状態を観察した電子顕微鏡写真である。
【図１０】実施の形態４にかかる炭化珪素半導体素子の表面を観察した電子顕微鏡写真である。
【図１１】実施の形態４にかかる炭化珪素半導体素子の表面を観察した電子顕微鏡写真である。
【図１２】実施の形態４にかかる炭化珪素半導体素子の表面を観察した電子顕微鏡写真である。
【図１３】実施の形態４にかかる炭化珪素半導体素子の表面を観察した電子顕微鏡写真である。
【図１４】円形トレンチとして形成されたトレンチの熱処理前の表面を観察した電子顕微鏡写真である。
【図１５】円形トレンチとして形成されたトレンチの熱処理前の表面を観察した電子顕微鏡写真である。
【図１６】円形トレンチとして形成されたトレンチの熱処理前の表面を観察した電子顕微鏡写真である。
【図１７】円形トレンチとして形成されたトレンチの熱処理前の表面を観察した電子顕微鏡写真である。
【図１８】円形トレンチとして形成されたトレンチの熱処理前の表面を観察した電子顕微鏡写真である。
【図１９】円形トレンチとして形成されたトレンチの熱処理前の表面を観察した電子顕微鏡写真である。
【図２０】円形トレンチとして形成されたトレンチの熱処理前の表面を観察した電子顕微鏡写真である。
【図２１】円形トレンチとして形成されたトレンチの熱処理前の表面を観察した電子顕微鏡写真である。
【図２２】図２１に示すトレンチの一部の表面を観察した電子顕微鏡写真である。
【図２３】図１４に示すトレンチの熱処理後の表面を観察した電子顕微鏡写真である。
【図２４】図１５に示すトレンチの熱処理後の表面を観察した電子顕微鏡写真である。
【図２５】図１６に示すトレンチの熱処理後の表面を観察した電子顕微鏡写真である。
【図２６】図１７に示すトレンチの熱処理後の表面を観察した電子顕微鏡写真である。
【図２７】図１８に示すトレンチの熱処理後の表面を観察した電子顕微鏡写真である。
【図２８】図１９に示すトレンチの熱処理後の表面を観察した電子顕微鏡写真である。
【図２９】図２０に示すトレンチの熱処理後の表面を観察した電子顕微鏡写真である。
【図３０】図２１に示すトレンチの熱処理後の表面を観察した電子顕微鏡写真である。
【図３１】図３０に示すトレンチの一部の表面を観察した電子顕微鏡写真である。
【図３２】円形トレンチの曲率と熱処理前後のトレンチ形状との関係を示す特性図である。
【図３３】本発明にかかる炭化珪素半導体素子の一例を模式的に示す電子顕微鏡写真である。
【図３４】図３３の切断線Ｘ−Ｘ’の断面を示す図である。
【図３５】図３３の切断線Ｙ−Ｙ’の断面を示す図である。
【図３６】熱処理前における従来の炭化珪素半導体素子を表面方向から観察した電子顕微鏡写真である。
【図３７】熱処理後における従来の炭化珪素半導体素子を表面方向から観察した電子顕微鏡写真である。
【図３８】図３７の切断線Ａ−Ａ’の断面を観察した電子顕微鏡写真である。
【図３９】図３７の切断線Ｂ−Ｂ’の断面を観察した電子顕微鏡写真である。
【図４０】図３７の切断線Ｃ−Ｃ’の断面を観察した電子顕微鏡写真である。
【図４１】図３７の切断線Ｄ−Ｄ’の断面を観察した電子顕微鏡写真である。
【図４２】図３７の切断線Ｅ−Ｅ’の断面を観察した電子顕微鏡写真である。
【図４３】従来のトレンチ構造のＭＯＳＦＥＴのリーク解析結果を示す電子顕微鏡写真である。
【発明を実施するための形態】
【００３４】
以下に添付図面を参照して、この発明にかかる炭化珪素半導体素子の製造方法の好適な実施の形態を詳細に説明する。なお、以下の実施の形態の説明および添付図面において、同様の構成には同一の符号を付し、重複する説明を省略する。また、以下では、特に断りがない限り、炭化珪素の四層周期六方晶（４Ｈ−ＳｉＣ）とする。
【００３５】
（実施の形態１）
図１は、実施の形態１にかかる炭化珪素半導体素子の表面を観察した電子顕微鏡写真である。図１に示す炭化珪素（ＳｉＣ）半導体素子１００は、例えばＳｉＣ単結晶基板、またはＳｉＣ単結晶基板の表面にＳｉＣエピタキシャル膜が積層された基板（以下、ＳｉＣ基板とする）の表面層に、トレンチ１が設けられている。トレンチ１は、直線形状の隣り合うトレンチ（以下、トレンチ直線部とする）２と、トレンチ直線部２を構成する各トレンチ部のそれぞれの端部を接続する連結部（以下、トレンチ連結部とする）５とで構成されている。ＳｉＣ基板には、複数のトレンチ１が、トレンチ直線部２にほぼ平行に、例えばストライプ状に設けられている。トレンチ直線部２は、第１トレンチ部に相当する。
【００３６】
トレンチ直線部２は、例えばＳｉＣ半導体素子１００のチャネル領域に設けられている。トレンチ直線部２を構成する一方のトレンチ部（以下、第１直線構成部とする）２ａと、他方のトレンチ部（以下、第２直線構成部とする）２ｂは、ほぼ平行に配置されている。第１直線構成部２ａの側壁の面方位は、例えば（１−１００）面および（−１１００）面である。第２直線構成部２ｂの側壁も、同様である。
【００３７】
トレンチ連結部５は、例えばＳｉＣ半導体素子１００のチャネル領域の外側の領域（以下、端部領域とする）に設けられている。トレンチ直線部２に垂直な直線形状のトレンチ部（以下、第１連結構成部とする）３、第１直線構成部２ａの端部と第１連結構成部３の端部をつなぐ直線形状のトレンチ部（以下、第２連結構成部とする）４ａ、および第２直線構成部２ｂの端部と第１連結構成部３の端部をつなぐ直線形状のトレンチ部（以下、第３連結構成部とする）４ｂで構成されている。これらのトレンチ部により、トレンチ連結部５は、多角形状となる。第１連結構成部３は、第３トレンチ部に相当する。第２連結構成部４ａおよび第３連結構成部４ｂは、第２トレンチ部に相当する。
【００３８】
第２連結構成部４ａは、第１直線構成部２ａの延長とのなす角度（以下、第１の連結角度とする）が、第１直線構成部２ａからトレンチ直線部２の内側方向に３０度となるように設けられている。第３連結構成部４ｂは、第２直線構成部２ｂの延長とのなす角度（以下、第２の連結角度とする）が、第２直線構成部２ｂからトレンチ直線部２の内側方向に３０度となるように設けられている。
【００３９】
第１の連結角度および第２の連結角度を３０度とすることで、例えば１５００℃以上の熱処理によって、トレンチ連結部５の一部が埋められてなくなったり、浅くなったりすることを防止することができる。その理由は、後述する。
【００４０】
図２は、実施の形態１にかかる炭化珪素半導体素子の別の一例の表面を観察した電子顕微鏡写真である。図２に示すように、ＳｉＣ半導体素子１１０に、第１の連結角度および第２の連結角度を６０度としたトレンチ１を形成しても良い。その理由は、後述する。このときの第２連結構成部４ａおよび第３連結構成部４ｂは、第４トレンチ部に相当する。ＳｉＣ半導体素子１１０のその他の構成は、図１に示すＳｉＣ半導体素子１００と同様である。
【００４１】
次に、上述したＳｉＣ半導体素子の製造方法について説明する。ＳｉＣ基板として、例えば４Ｈ−ＳｉＣの（０００１）C面から８度傾けたオフ基板、またはＳｉＣエピタキシャル膜を積層した４Ｈ−ＳｉＣの（０００１）C面から８度傾けたオフ基板を用いる。まず、ＳｉＣ基板を洗浄し、ＳｉＣ基板の表面に付着するパーティクルや有機物等を除去する。次いで、ＳｉＣ基板の（０００１）C面上に、例えばプラズマＣＶＤ（ＰＥＣＶＤ：Ｐｌａｓｍａ−Ｅｎｈａｎｃｅｄ  Ｃｈｅｍｉｃａｌ  Ｖａｐｏｒ  Ｄｅｐｏｓｉｔｉｏｎ）法により、二酸化珪素（ＳｉＯ2）膜を成膜する。ＳｉＯ2膜の成膜には、原料ガスとして例えばモノシラン（ＳｉＨ4）、酸素（Ｏ2）およびアルゴンを用いる。ＣＶＤ装置には、プラズマを生成する電力として例えば超高周波（ＶＨＦ：Ｖｅｒｙ  Ｈｉｇｈ  Ｆｒｅｑｕｅｎｃｙ）電力を供給する。
【００４２】
次いで、ＳｉＣ基板を洗浄後、例えばコーターなどの装置を用いて、ＳｉＯ2膜の表面にフォトレジストを塗布する。次いで、ステッパー装置を用いて、トレンチパターンが形成されたレチクルのパターンを、フォトレジストに転写する。トレンチパターンは、トレンチ直線部を構成する各トレンチ部の端部をトレンチ連結部でつないだ形状のトレンチが例えばストライプ状に配置された形状とする。次いで、現像を行い、フォトレジストにトレンチパターンを形成する。次いで、トレンチパターンの形状を例えば顕微鏡などで確認し、フォトレジストに第１のべークを行う。次いで、フォトレジストに例えばオーブンで第２のベークを行い、フォトレジストを焼き固める。
【００４３】
次いで、例えば反応性イオンエッチング（ＲＩＥ：Ｒｅａｃｔｉｖｅ  Ｉｏｎ  Ｅｔｃｈｉｎｇ）装置を用い、フォトレジストをマスクとして、ＳｉＯ2膜をドライエッチングする。ＳｉＯ2膜のエッチングには、反応ガスとして例えばトリフルオロメタン（ＣＨＦ3）およびアルゴンの混合ガスを用いる。また、ＲＩＥ装置には、高周波（ＲＦ：Ｒａｄｉｏ  Ｆｒｅｑｕｅｎｃｙ）電力を供給する。
【００４４】
次いで、例えば反応性ガスのプラズマでアッシングし、ＳｉＣ基板上のフォトレジストを分解し除去する。アッシングには、反応ガスとして例えばトリフルオロメタンおよび酸素の混合ガスを用いる。アッシング装置には、ＲＦ電力を供給する。次いで、アッシング後のＳｉＣ基板を例えばフォトレジスト剥離液に浸し、ＳｉＣ基板上に残るフォトレジストを完全に除去する。次いで、ＳｉＣ基板を、イソプロピルアルコール（ＩＰＡ）に浸して洗浄した後、純水で水洗して乾燥させる。
【００４５】
次いで、ＳｉＯ2膜をマスクにしてドライエッチングを行い、ＳｉＣ基板の表面層にトレンチを形成する。エッチングには、例えば誘導結合プラズマ（ＩＣＰ：Ｉｎｄｕｃｔｉｖｅｌｙ  Ｃｏｕｐｌｅｄ  Ｐｌａｓｍａ）を利用したエッチング装置を用いる。反応ガスとして例えば六フッ化硫黄（ＳＦ6）、酸素およびアルゴンを用いる。エッチング装置には、プラズマ生成用電源のＩＣＰ電力およびバイアス電源用の電力を供給する。
【００４６】
次いで、ＳｉＣ基板を、例えばフッ酸（ＨＦ）に３０分間以上浸し、ＳｉＯ2膜をすべて除去する。次いで、ＳｉＣ基板に、例えば１５００℃以上の熱処理を行う。例えばアルゴンガス中にモノシランをアルゴンに対する流量比０．４％で添加し、圧力８０Ｔｏｒｒおよび温度１７００℃で６０分間の熱処理を行う。次いで、イオン注入により、ＳｉＣ基板上に例えばソース領域やドレイン領域を形成し、ＳｉＣ基板上に例えばＭＯＳＦＥＴ構造を形成することによってＳｉＣ半導体素子が完成する。
【００４７】
第２のベークでは、フォトレジストの、例えば反応性イオンエッチングに対する耐性を向上させることができる。また、トレンチ形成後に、ＳｉＣ基板に熱処理を行うことで、例えばトレンチ内の微小欠陥や側壁の凹凸などを解消し、トレンチ形状を整えることができる。
【００４８】
上述した製造方法に従い、以下のようにして図１または図２に示すＳｉＣ半導体素子を作製した。４Ｈ−ＳｉＣの（０００１）C面から８度傾けたオフ基板を用いた。ＳｉＯ2膜の成膜には、プラズマＣＶＤ法を用いた。ＳｉＯ2膜の膜厚を２．５μｍとした。ＳｉＯ2膜の成膜にあたっては、ＣＶＤチャンバー内の圧力を５０Ｐａとし、原料ガスとしてモノシラン、酸素およびアルゴンを導入し、プラズマを生成する電力として、周波数６０ＭＨｚおよび電力５００ＷのＶＨＦ電力を供給した。成膜中の基板温度を４００℃とした。露光には、１．５μｍ幅のトレンチパターンが形成されたレチクルを用いた。第１のベークを、１００℃の温度で１分間行った。第２のベークを１２０℃の温度で１５分間行った。第２のベーク後におけるレジストの膜厚は約２．５μｍであった。
【００４９】
ＳｉＯ2膜のパターニングには、ＲＩＥ装置を用いた。エッチングチャンバー内の圧力を３Ｐａとし、反応ガスとしてトリフルオロメタン流量１０ｓｃｃｍおよびアルゴン流量１０ｓｃｃｍの混合ガスを導入し、電力７５ＷのＲＦ電力を供給した。また、例えば、アッシングチャンバー内の圧力を１５０Ｐａとし、トリフルオロメタン流量４ｓｃｃｍおよび酸素流量１００ｓｃｃｍの混合ガスを導入し、電力１５０ＷのＲＦ電力を供給して、アッシングを行った。
【００５０】
ＳｉＣ基板に対するトレンチエッチングには、ＩＣＰエッチング装置を用いた。エッチングチャンバー内の圧力を２Ｐａとし、反応ガスとして六フッ化硫黄８．５ｓｃｃｍ、酸素１．５ｓｃｃｍおよびアルゴン５０ｓｃｃｍの流量比で導入し、プラズマ生成用電源のＩＣＰ電力４５０Ｗおよびバイアス電源用の電力８Ｗを供給した。トレンチの深さを、３．５μｍ〜４．５μｍとした。サイドエッチングも起きるのでトレンチ幅は２μｍとなる。ＳｉＣ基板のオリエンテーションフラットを、（１−１００）面または（−１１００）面に設けた。トレンチ直線部がオリエンテーションフラットと平行になるようにトレンチを形成した。トレンチ直線部の側壁の面方位を、（１−１００）面および（−１１００）面とした。トレンチ形成後、アルゴンガス中にモノシランをアルゴンに対する流量比０．４％で添加し、圧力８０Ｔｏｒｒおよび温度１７００℃で６０分間の熱処理を行った。
【００５１】
次に、１７００℃の熱処理により、ＳｉＣ半導体素子上に設けられたトレンチの形状が、どのように変形するかを検証した。図３は、円形形状を有するトレンチを設けた炭化珪素半導体素子の熱処理前の表面を観察した電子顕微鏡写真である。また、図４は、図３に示す炭化珪素半導体素子の熱処理後の表面を観察した電子顕微鏡写真である。図３に示すように、ＳｉＣ基板１２０の（０００１）C面上に、ほぼ円形の形状を有するトレンチ（以下、円形トレンチとする）１０を形成した。円形トレンチ１０は、例えば［１１−２０］方向、［１−１００］方向、［−１１００］方向および［−１−１２０］方向などのいずれの方向にも一様な曲線形状を有している。このようなＳｉＣ基板１２０に、１７００℃の熱処理を６０分間行った。ＳｉＣ半導体素子の製造方法およびトレンチ形成条件は、上述した図１に示すＳｉＣ半導体素子１００と同様である。
【００５２】
図４に示すように、１７００℃の熱処理により、円形トレンチ１０の形状が変形することがわかった。［１１−２０］方向、［１−１００］方向、［−１１００］方向および［−１−１２０］方向に対して１５度、４５度および７５度の角度をなす方向に位置する円形トレンチ１０の側壁は変形し、円形トレンチ１０の側壁に頂点ができている。それに対して、［１１−２０］方向、［１−１００］方向、［−１１００］方向および［−１−１２０］方向に対して３０度、６０度および９０度の角度をなす方向に位置する円形トレンチ１０の側壁は、ほぼ変形していない。つまり、円形トレンチ１０は、１７００℃の熱処理により、ほぼ十二角形形状を有するトレンチ（以下、多角形トレンチとする）１１になることがわかる。
【００５３】
その理由は、熱処理時にトレンチの側壁の面方位によって、シリコンや炭素（Ｃ）の蒸発、凝集または表面拡散の程度が異なることによって、トレンチ側壁の変形の程度が異なるからと推測される。
【００５４】
図５は、比較例の炭化珪素半導体素子の表面を観察した電子顕微鏡写真である。比較例として、第１の連結角度および第２の連結角度が４５度となるＳｉＣ半導体素子１３０を形成し、熱処理を行った。ＳｉＣ半導体素子１３０の製造方法およびトレンチ形成条件は、上述した図１に示すＳｉＣ半導体素子と同様である。ＳｉＣ半導体素子１３０では、トレンチ直線部２とトレンチ連結部５の接続部分６において、トレンチが埋まってしまうことが確認できる。つまり、図４に示す多角形トレンチ１１の頂点となる部分では、トレンチが埋まってしまうことがわかる。
【００５５】
これにより、トレンチ連結部５の形状を、トレンチ直線部に対して３０度の角度をなす直線形状のトレンチ部、トレンチ直線部に対して６０度の角度をなす直線形状のトレンチ部、またはその両方のトレンチ部と、トレンチ直線部に対して９０度の角度をなす直線形状のトレンチ部とを組み合わせた形状にすることで、１５００℃以上の熱処理によりトレンチの側壁が変形してしまうことを防止することができることがわかった。
【００５６】
以上、説明したように、実施の形態１によれば、ＳｉＣ半導体素子に、トレンチ直線部２を構成する各トレンチ部の端部と、第１連結構成部３とを、トレンチ直線部２に対して３０度もしくは６０度の角度をなすトレンチで接続した構造を有するトレンチ１を形成している。これにより、ＳｉＣ半導体素子に、１５００℃以上の熱処理を行っても、トレンチの側壁が変形しにくく、トレンチが埋まってしまうことを防ぐことができる。また、トレンチの終端部をなくしたトレンチ構造のＳｉＣ半導体素子を作製することができるため、トレンチの終端部に電界集中が発生することを防止することができる。これにより、ＳｉＣ半導体素子が劣化したり、破壊することを防止することができる。
【００５７】
（実施の形態２）
図６は、実施の形態２にかかる炭化珪素半導体素子の表面を観察した電子顕微鏡写真である。また、図７は、図６に示す炭化珪素半導体素子の熱処理前の状態を観察した電子顕微鏡写真である。実施の形態１において、トレンチ連結部５に、さらに第４連結構成部および第５連結構成部を設けても良い。
【００５８】
ＳｉＣ半導体素子１４０では、第２連結構成部４ａは、第１直線構成部２ａの端部と第４連結構成部７ａの一端をつないでいる。第４連結構成部７ａの他端は、第１連結構成部３の一端につながっている。第３連結構成部４ｂは、第２直線構成部２ｂの端部と第５連結構成部７ｂの一端をつないでいる。第５連結構成部７ｂの他端は、第１連結構成部３の他端につながっている。第４連結構成部７ａおよび第５連結構成部７ｂは、第４トレンチ部に相当する。
【００５９】
第１の連結角度および第２の連結角度は、３０度である。第４連結構成部７ａは、第１直線構成部２ａの延長とのなす角度（以下、第３の連結角度とする）が、第１直線構成部２ａからトレンチ直線部２の内側方向に６０度となるように設けられている。第５連結構成部７ｂは、第２直線構成部２ｂの延長とのなす角度（以下、第４の連結角度とする）が、第２直線構成部２ｂからトレンチ直線部２の内側方向に６０度となるように設けられている。つまり、トレンチ連結部５の形状は、十二角形の半分の外周形状を有する形状となる。それ以外のＳｉＣ半導体素子１４０の構成は、実施の形態１のＳｉＣ半導体素子１００と同様である。
【００６０】
ＳｉＣ半導体素子１４０の製造にあたり、露光には、１．５μｍ幅のトレンチパターンが形成されたレチクルを用いた。サイドエッチングによりトレンチ幅は２μｍとなる。その他のＳｉＣ半導体素子１４０の製造方法は、実施の形態１と同様である。
【００６１】
以上、説明したように、実施の形態２によれば、実施の形態１と同様の効果を得ることができる。
【００６２】
（実施の形態３）
図８は、実施の形態３にかかる炭化珪素半導体素子の表面を観察した電子顕微鏡写真である。また、図９は、図８に示す炭化珪素半導体素子の熱処理前の状態を観察した電子顕微鏡写真である。図８および図９に示すＳｉＣ半導体素子１５０の製造方法およびトレンチ形成条件は、実施の形態１と同様である。実施の形態１において、トレンチ連結部５に代えて、トレンチ直線部２に垂直な直線形状のトレンチ部（以下、垂直直線部とする）を設けても良い。このとき、トレンチ直線部２と垂直直線部とで形成されるトレンチ１の内側の終端部形状を多角形状とする。また、トレンチ直線部２を構成する各トレンチ部の端部のトレンチ幅を、トレンチ直線部２から垂直直線部にかけて徐々に広くする構成とする。
【００６３】
トレンチ直線部２は、例えばストライプ状に設けられている。トレンチ直線部２に垂直に、垂直直線部２１が設けられている。例えば全てのトレンチ直線部２は、垂直直線部２１によって接続されている。トレンチ直線部２の側壁とこれに連続する垂直直線部２１の内側壁とで形成されるトレンチ１の内側の終端部形状は、多角形状である。トレンチ直線部２を構成する各トレンチ部の端部のトレンチ幅は、トレンチ直線部２側から垂直直線部２１側にかけて徐々に広くなっている。それ以外の構成は、実施の形態１と同様である。垂直直線部２１は、第５トレンチ部に相当する。
【００６４】
トレンチ１の内側の終端部形状は、実施の形態１または実施の形態２におけるトレンチ連結部（例えば図１参照）と同様の形状としても良い。
【００６５】
ＳｉＣ半導体素子１５０の製造にあたり、露光には、１．５μｍ幅のトレンチパターンが形成されたレチクルを用いた。トレンチ幅はサイドエッチングにより約２μｍで形成される。その他のＳｉＣ半導体素子１５０の製造方法は、実施の形態１と同様である。
【００６６】
図８に示すＳｉＣ半導体素子では、１７００℃の熱処理を行った場合でも、トレンチ１が埋まることを防ぐことができる。その理由は、トレンチ１の終端部形状が多角形状であることと、トレンチ直線部２を構成する各トレンチ部の幅がトレンチ直線部２側から垂直直線部２１側にかけて徐々に広くなっているからである。例えば、図９に示す熱処理前のＳｉＣ半導体素子１５０では、トレンチ直線部２と垂直直線部２１の接続部分の一部において、トレンチ幅が狭くなっている部分があることがわかる。それに対して、図８に示す熱処理後のＳｉＣ半導体素子１５０では、トレンチが埋まっていないことが確認できる。
【００６７】
以上、説明したように、実施の形態３によれば、実施の形態１と同様の効果を得ることができる。
【００６８】
（実施の形態４）
図１０〜図１３は、実施の形態４にかかる炭化珪素半導体素子の表面を観察した電子顕微鏡写真である。図１０〜図１３に示すトレンチ１は、トレンチ直線部２を構成する各トレンチ部（第１直線構成部２ａおよび第２直線構成部２ｂ）の間隔（以下、セルピッチとする）を、それぞれ３．８μｍ、６．５μｍ、１０μｍおよび１５μｍとしている。実施の形態１において、トレンチ連結部５の形状を、トレンチ直線部２のセルピッチによって異なる多角形状としても良い。
【００６９】
図１０に示すように、ＳｉＣ半導体素子１６０では、トレンチ連結部５の形状は、六角形の半分の外周形状を有する形状となっている。つまり、ＳｉＣ半導体素子１６０の構成は、実施の形態１のＳｉＣ半導体素子１００（図１参照）と同様である。このとき、トレンチ直線部２のセルピッチは、１．７〜２．５μｍであるのが良い。その理由は、後述する。
【００７０】
また、図１１に示すように、ＳｉＣ半導体素子１７０では、トレンチ連結部５の形状は、十二角形の半分の外周形状を有する形状となっている。つまり、ＳｉＣ半導体素子１７０の構成は、実施の形態２のＳｉＣ半導体素子１４０（図７参照）と同様である。このとき、トレンチ直線部２のセルピッチは、４〜５．６μｍであるのが良い。その理由は、後述する。
【００７１】
また、図１２に示すように、ＳｉＣ半導体素子１８０では、トレンチ連結部５の形状は、十八角形の半分の外周形状を有する形状となっている。つまり、トレンチ連結部５の形状は、ＳｉＣ半導体素子１７０（図１１参照）よりも、さらに複数の連結構成部を設けた、九本の線分が互いにつながってなる多角形状となっている。
【００７２】
ＳｉＣ半導体素子１８０において、トレンチ連結部５を構成する各連結構成部の、トレンチ直線部２に対する角度は、次に示すとおりである。第１直線構成部２ａにつながる連結構成部（第２連結構成部）から、第１直線構成部２ａに垂直な連結構成部（第１連結構成部）までをつなぐ各連結構成部は、第１直線構成部２ａの延長とのなす角度が、第１直線構成部２ａからトレンチ直線部２の内側方向に、それぞれ２０度、４０度、６０度および８０度となっている。
【００７３】
また、第２直線構成部２ｂにつながる連結構成部（第３連結構成部）から、第２直線構成部２ｂに垂直な連結構成部（第１連結構成部）までをつなぐ各連結構成部は、第２直線構成部２ｂの延長とのなす角度が、第２直線構成部２ｂからトレンチ直線部２の内側方向に、それぞれ２０度、４０度、６０度および８０度となっている。
【００７４】
それ以外のＳｉＣ半導体素子１８０の構成は、ＳｉＣ半導体素子１７０と同様である。トレンチ直線部２の延長とのなす角度が２０度、４０度、６０度および８０度である各連結構成部は、それぞれ第６トレンチ部、第７トレンチ部、第４トレンチ部および第８トレンチ部に相当する。このとき、トレンチ直線部２のセルピッチは、８〜１２μｍであるのが良い。その理由は、後述する。
【００７５】
また、図１３に示すように、ＳｉＣ半導体素子１９０では、トレンチ連結部５の形状は、三十二角形の半分の外周形状を有する形状となっている。つまり、トレンチ連結部５の形状は、ＳｉＣ半導体素子１８０（図１２参照）よりも、さらに複数の連結構成部を設けた、十五本の線分が互いにつながってなる多角形状となっている。
【００７６】
ＳｉＣ半導体素子１９０において、トレンチ連結部５を構成する各連結構成部の、トレンチ直線部２に対する角度は、次に示すとおりである。第１直線構成部２ａにつながる連結構成部（第２連結構成部）から、第１直線構成部２ａに垂直な連結構成部（第１連結構成部）までをつなぐ各連結構成部は、第１直線構成部２ａの延長とのなす角度が、第１直線構成部２ａからトレンチ直線部２の内側方向に、それぞれ１１．２５度、２２．５度、３３．７５度、４５度、５６．２５度、６７．５度および７８．７５度となっている。
【００７７】
また、第２直線構成部２ｂにつながる連結構成部（第３連結構成部）から、第２直線構成部２ｂに垂直な連結構成部（第１連結構成部）までをつなぐ各連結構成部は、第２直線構成部２ｂの延長とのなす角度が、第２直線構成部２ｂからトレンチ直線部２の内側方向に、それぞれ１１．２５度、２２．５度、３３．７５度、４５度、５６．２５度、６７．５度および７８．７５度となっている。
【００７８】
それ以外のＳｉＣ半導体素子１９０の構成は、ＳｉＣ半導体素子１８０と同様である。トレンチ直線部２の延長とのなす角度が１１．２５度、２２．５度、３３．７５度、４５度、５６．２５度、６７．５度および７８．７５度である各連結構成部は、それぞれ第９トレンチ部〜第１５トレンチ部に相当する。このとき、トレンチ直線部２のセルピッチは、１２μｍより広いのが良い。その理由は、後述する。
【００７９】
実施の形態４にかかるＳｉＣ半導体素子の製造にあたり、露光には、１．５μｍ幅のトレンチパターンが形成されたレチクルを用いた。トレンチエッチングにより、トレンチ幅は１．５μｍとなる。第１のベークは行っていない。第２のベークは、１２５℃の温度で１５分間行った。トレンチ１を形成した後、トレンチ１に行う熱処理は、例えばトレンチ形状の改善処理やイオン注入後の活性化処理などのための、一般的な熱処理である。この熱処理は、１７００℃の温度で１０分間行った。その他のＳｉＣ半導体素子の製造方法は、実施の形態１と同様である。
【００８０】
次に、トレンチ直線部２のセルピッチが異なることにより、トレンチ連結部５が、１５００℃以上の熱処理で、どのように変形するかを検証した。図１４〜図２１は、円形トレンチとして形成されたトレンチの熱処理前の表面を観察した電子顕微鏡写真である。また、図２２は、図２１に示すトレンチの一部の表面を観察した電子顕微鏡写真である。また、図２３〜図３０は、図１４〜図２１に示すトレンチの熱処理後の表面を観察した電子顕微鏡写真である。また、図３１は、図３０に示すトレンチの一部の表面を観察した電子顕微鏡写真である。また、図３２は、円形トレンチの曲率と熱処理前後のトレンチ形状との関係を示す特性図である。図３２では、図１４〜図３１の結果を一覧に示している。
【００８１】
ここで、図３２に示す円形パターンの直径にあたる距離は、トレンチ直線部２のセルピッチを想定している。また、図３２に示す各トレンチ形状は、トレンチエッチング後および熱処理後におけるトレンチ連結部５の形状を想定している。
【００８２】
実施の形態４に示す製造方法に従い、図１４〜図２１に示すように、ＳｉＣ基板上にそれぞれ大きさの異なるトレンチ（以下、第１試料４１〜第８試料４８とする）を形成した。各試料は、異なる直径を有する円形のトレンチパターン（以下、円形パターンとする）を用いて、それぞれ異なる曲率を有する円形トレンチとして形成されている。円形パターンの直径は、第１試料４１〜第８試料４８において、それぞれ１．７μｍ、２．５μｍ、４μｍ、５．６μｍ、８μｍ、１２μｍ、２６μｍおよび４８μｍとした。なお、これらのトレンチは、図３に示すトレンチと同様の断面形状を有する。熱処理は、アルゴンガス中にモノシランをアルゴンに対する流量比０．４％で添加し、圧力８０Ｔｏｒｒおよび温度１７００℃で１０分間行った。
【００８３】
図１４〜図２１に示す結果より、円形トレンチとして形成された各試料の形状は、次に示す形状となることがわかった。第１試料４１、第２試料４２および第３試料４３は、六角形状となった。第４試料４４および第５試料４５は、十二角形状となった。第６試料４６は、十八角形状となった。第７試料４７は、三十二角形状となった。第８試料４８は、トレンチ開口部の端部４９における拡大図（図２２参照）に示すように、ほぼ円形状となった。
【００８４】
これにより、直径２６μｍ以下の円形トレンチを形成する場合、エッチング後のトレンチ形状は、多角形状となることがわかった。その理由は、エッチング速度が、ＳｉＣ半導体素子の結晶面に依存して異なる（面方位依存性）からである。つまり、図１４〜図２１に示す各資料において、トレンチ側壁の面方位が、エッチングにより変形しにくい面方位であることがわかる。また、円形トレンチの曲率が大きいほど、エッチング後のトレンチ形状は、頂点を多く有する多角形状となることがわかった。つまり、円形トレンチの曲率によって、エッチングにより変形しにくい面方位が異なることがわかる。そして、エッチングにより変形しにくい面方位は、円形トレンチの曲率が大きいほど増大することがわかった。
【００８５】
また、図２３〜図３０に示す結果より、上述した各試料の形状は、熱処理により、次に示す形状となることがわかった。第１試料４１および第２試料４２は、変形せず、六角形状を維持した。第３試料４３は、変形して、十二角形状となった。第４試料４４は、変形せず、十二角形状を維持した。第５試料４５は、変形して、十八角形状となった。第６試料４６は、変形せず、十八角形状を維持した。第７試料４７は、変形せず、三十二角形状を維持した。第８試料４８は、トレンチ開口部の端部４９における拡大図（図３１参照）に示すように、変形せずに、ほぼ円形状を維持した。
【００８６】
これにより、上述した各試料では、円形トレンチとして形成されたトレンチの形状が、熱処理により、変化しないものと、さらに頂点を増した多角形状へと変化するものがあることがわかった。トレンチ側壁が熱処理により多角形状に変形する理由は、実施の形態１と同様である。つまり、図２３〜図３０に示す各資料において、トレンチ側壁の面方位が、熱処理により変形しにくい面方位であることがわかる。また、円形トレンチの曲率が大きいほど、熱処理後のトレンチ形状は、頂点を多く有する多角形状となることがわかった。つまり、円形トレンチの曲率によって、熱処理により変形しにくい面方位が異なることがわかる。そして、熱処理により変形しにくい面方位は、円形トレンチの曲率が大きいほど増大することがわかった。
【００８７】
従って、円形トレンチの曲率に応じて、トレンチの形状を、トレンチ側壁の面方位が熱処理により変形しにくい面方位となる多角形状にすることで、トレンチが熱処理により変形することを防ぐことができることがわかった。例えば、円形トレンチの直径が４μｍの場合、エッチング後のトレンチ形状は、熱処理後のトレンチ形状である十二角形状とするのが良いことがわかる。
【００８８】
また、エッチング後のトレンチ形状と、熱処理後のトレンチ形状とが同様の形状となるように、トレンチの多角形状を決定するのが良い。これにより、ＳｉＣ半導体素子にトレンチを形成する工程を通して、さらに、トレンチが変形することを低減することができる。例えば、円形トレンチの直径が１．７μｍの場合、六角形状でトレンチを形成することで、トレンチ形状が、熱処理を行う前と後とで変化しないことがわかる。
【００８９】
以上の結果より、トレンチ直線部２のセルピッチが１．７〜２．５μｍの場合、トレンチ連結部５の形状を六角形の半分の外周形状を有する形状とすることで、トレンチ連結部５の形状を、熱処理によって変形しにくい形状とすることができることがわかった。トレンチ直線部２のセルピッチが４〜５．６μｍであり、トレンチ連結部５の形状を十二角形の半分の外周形状を有する形状とした場合についても同様である。トレンチ直線部２のセルピッチが８〜１２μｍであり、トレンチ連結部５の形状を十八角形の半分の外周形状を有する形状とした場合についても同様である。トレンチ直線部２のセルピッチが１２μｍより広く、トレンチ連結部５の形状を三十二角形の半分の外周形状を有する形状とした場合についても同様である。
【００９０】
以上、説明したように、実施の形態４によれば、実施の形態１と同様の効果を得ることができる。また、セルピッチに応じて、トレンチ連結部５を、熱処理により変形しにくい面方位の側壁面を有する多角形状（六角形の半分の外周形状を有する形状、十二角形の半分の外周形状を有する形状、十八角形の半分の外周形状を有する形状または三十二角形の半分の外周形状を有する形状）で形成することができる。従って、セルピッチが異なる場合において、炭化珪素半導体素子に、１５００℃以上の熱処理を行っても、トレンチの側壁が変形しにくく、トレンチが埋まってしまうことを防ぐことができる。
【００９１】
本発明にかかるトレンチ形状を有するＳｉＣ半導体素子上に、例えばｎ+ソース領域などの半導体領域を設けた半導体素子の一例について示す。図３３は、本発明にかかる炭化珪素半導体素子の一例を模式的に示す電子顕微鏡写真である。また、図３４は、図３３の切断線Ｘ−Ｘ’の断面を示す図である。また、図３５は、図３３の切断線Ｙ−Ｙ’の断面を示す図である。ここでは、実施の形態２に示すＳｉＣ半導体素子を例に説明する。図３３に示すように、ＳｉＣ半導体素子の表面の一部には、ｐ+ベース領域３２の一部を残して、ｎ+ソース領域３３が設けられている。ｎ+ソース領域３３が設けられている領域が活性領域となり、活性領域の外側の、ｎ+ソース領域３３が設けられていない領域が端部領域となる。活性領域には、トレンチ直線部２が設けられている。トレンチ直線部２を構成する各トレンチ部の側壁の面方位は、（１−１００）面および（−１１００）面である。端部領域には、トレンチ連結部５が設けられている。トレンチ直線部２とトレンチ連結部５は接続されており、トレンチ１が構成されている。トレンチ１の形状は、例えば実施の形態２と同様である。チャネル領域に設けられたｐ+ベース領域３２は、トレンチ１の内側に設けられている。
【００９２】
図３４に示すように、切断線Ｘ−Ｘ’の断面構成においては、ｎ-ドリフト領域３１となるＳｉＣ基板の表面に、ｐ+ベース領域３２が設けられている。トレンチ連結部５は、ｐ+ベース領域３２を貫通し、ｎ-ドリフト領域３１に達するように設けられている。図示省略するトレンチ直線部も同様にｎ-ドリフト領域３１に達するように設けられている。チャネル領域のｐ+ベース領域３２の表面層の一部には、ｎ+ソース領域３３が設けられている。
【００９３】
図３５に示すように、切断線Ｙ−Ｙ’の断面構成においては、チャネル領域のｐ+ベース領域３２の表面層に、ｎ+ソース領域３３が設けられている。それ以外の構成は、切断線Ｘ−Ｘ’の断面と同様である。トレンチ１内に図示しないゲート酸化膜を形成し、更にゲート酸化膜上にゲート電極を形成することで、縦型のＭＯＳＦＥＴとなる。
【００９４】
以上において本発明では、トレンチ直線部を構成する各トレンチ部の側壁の面方位を、（１−１００）面および（−１１００）面としているが、上述した実施の形態に限らず、熱処理によってトレンチ側壁の変形が殆ど起こらないような他の結晶面でもよい。例えば（１１−２０）面および（−１−１２０）面としても良い。また、本発明にかかるトレンチ形状を有する炭化珪素半導体素子を用いて形成される半導体素子は一例であり、用途に合わせて種々変更可能である。
【００９５】
なお、図３２に示すように、トレンチ直線部２のセルピッチが４８μｍ以上の場合には、トレンチ連結部５の形状を円形形状で形成することも可能である。その場合は、図３２に示す結果より、熱処理後において、トレンチ連結部５の形状は、ほぼ円形形状となることがわかった。
【産業上の利用可能性】
【００９６】
以上のように、本発明にかかる炭化珪素半導体素子は、トレンチ構造を有するパワー半導体素子に有用である。
【符号の説明】
【００９７】
１  トレンチ
２  トレンチ直線部
２ａ  直線構成部（第１）
２ｂ  直線構成部（第２）
３  連結構成部（第１）
４ａ  連結構成部（第２）
４ｂ  連結構成部（第３）
５  トレンチ連結部
１００  炭化珪素半導体素子
【図１】
2010157675.tif 000003
【図２】
2010157675.tif 000004
【図３】
2010157675.tif 000005
【図４】
2010157675.tif 000006
【図５】
2010157675.tif 000007
【図６】
2010157675.tif 000008
【図７】
2010157675.tif 000009
【図８】
2010157675.tif 000010
【図９】
2010157675.tif 000011
【図１０】
2010157675.tif 000012
【図１１】
2010157675.tif 000013
【図１２】
2010157675.tif 000014
【図１３】
2010157675.tif 000015
【図１４】
2010157675.tif 000016
【図１５】
2010157675.tif 000017
【図１６】
2010157675.tif 000018
【図１７】
2010157675.tif 000019
【図１８】
2010157675.tif 000020
【図１９】
2010157675.tif 000021
【図２０】
2010157675.tif 000022
【図２１】
2010157675.tif 000023
【図２２】
2010157675.tif 000024
【図２３】
2010157675.tif 000025
【図２４】
2010157675.tif 000026
【図２５】
2010157675.tif 000027
【図２６】
2010157675.tif 000028
【図２７】
2010157675.tif 000029
【図２８】
2010157675.tif 000030
【図２９】
2010157675.tif 000031
【図３０】
2010157675.tif 000032
【図３１】
2010157675.tif 000033
【図３２】
2010157675.tif 000034
【図３３】
2010157675.tif 000035
【図３４】
2010157675.tif 000036
【図３５】
2010157675.tif 000037
【図３６】
2010157675.tif 000038
【図３７】
2010157675.tif 000039
【図３８】
2010157675.tif 000040
【図３９】
2010157675.tif 000041
【図４０】
2010157675.tif 000042
【図４１】
2010157675.tif 000043
【図４２】
2010157675.tif 000044
【図４３】
2010157675.tif 000045